(57)【要約】【課題】本発明は磁気特性に優れる圧粉磁心の製造方法及びナノ結晶磁性粉末の製造方法を提供する。【解決手段】組織の少なくとも５０％以上が結晶粒径１００ｎｍ以下のナノ結晶組織を有するナノ結晶磁性粉末等の磁性粉末を成形、固着する圧粉磁心の製造方法であって、前記磁性粉末は、水アトマイズ法により製造されてなり、一般式：Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表される組成である圧粉磁心の製造方法である。【選択図】      図１
2004349585.tif 000002
【特許請求の範囲】
【請求項１】
組織の少なくとも５０％以上が結晶粒径１００ｎｍ以下のナノ結晶組織を有するナノ結晶磁性粉末、または熱処理により前記ナノ結晶組織を発現可能な組成の非晶質磁性粉末の何れかである磁性粉末を成形、固着する圧粉磁心の製造方法であって、前記磁性粉末は、水アトマイズ法により製造されてなり、
一般式：
Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表される組成であることを特徴とする圧粉磁心の製造方法。
【請求項２】
前記磁性粉末と結着性樹脂とガラス粉末を混合して混合粉末とし、該混合粉末を圧縮成形して成形体とし、該成形体を前記ガラス粉末の軟化点以上、６００℃以下で熱処理して軟化したガラス粉末により固着することを特徴とする請求項１に記載の圧粉磁心の製造方法。
【請求項３】
前記磁性粉末は非晶質磁性粉末であり軟化点以上、６００℃以下での熱処理時に、非晶質磁性粉末をナノ結晶組織とすることを特徴とする請求項２に記載の圧粉磁心の製造方法。
【請求項４】
ｄ５０値が３５μｍ以上の磁性粉末と、ｄ５０値が１５μｍ以下の磁性粉末とを混合して混合粉末とすることを特徴とする請求項１乃至３の何れかに記載の圧粉磁心の製造方法。
【請求項５】
前記ガラス粉末はｄ５０値が１０μｍ以下であることを特徴とする請求項２乃至４の何れかに記載の圧粉磁心の製造方法。
【請求項６】
組成が一般式：
Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表される合金溶湯を、水アトマイズ法により急冷凝固して非晶質磁性粉末とし、該非晶質磁性粉末を結晶化温度以上で熱処理して組織の少なくとも５０％以上が結晶粒径１００ｎｍ以下のナノ結晶組織とすることを特徴とするナノ結晶磁性粉末の製造方法。
【発明の詳細な説明】
【０００１】
【発明の属する技術分野】
本発明は、電子機器等に使用される圧粉磁心の製造方法及びナノ結晶磁性粉末の製造方法に関するものである。
【０００２】
【従来の技術】
電源装置用チョークコイル等として従来からフェライト磁心が使用されている。近年、電源装置等の小型化、高周波化等の問題により、フェライトに代えて絶縁した電磁鋼板の積層箔を用いた磁心が使用されているが、透磁率が高すぎるために切断して使用することが必要となり、その切断部分からの漏洩磁界等による損失が問題となっている。そこで粉末状の磁性材料である磁性粉末をバインダーにより接合した圧粉磁心が使用されてきている。圧粉磁心とは、磁性粉末と結着性樹脂等のバインダーとを混合して混合粉末とした後、その混合粉末を磁心形状に成形したものである。圧粉磁心に用いられる磁性粉末には溶融状態の金属を急冷して得られる非晶質磁性材料が広く適用されている。
【０００３】
さらに透磁率等の磁気特性に優れることから、近年、ナノ結晶磁性材料を適用した圧粉磁心の実用化が積極的に検討されている。ナノ結晶磁性材料とは組織の少なくとも５０％以上が結晶粒径１００ｎｍ以下のナノ結晶組織からなる軟磁性材料であり、ナノ結晶組織を発現可能な組成の非晶質磁性材料を、結晶化温度以上で熱処理することにより製造される。
従来からナノ結晶磁性材料の中でもＦｅ７３．５Ｓｉ１３．５Ｂ９Ｎｄ３Ｃｕ１（原子％）の組成を有する材料は、高透磁率でかつ低磁歪という優れた特性を示すことから、特に注目されている（例えば、非特許文献１参照）。
【０００４】
ところで、上記の非晶質磁性材料やナノ結晶磁性材料が早くから広く実用化されている用途は、材料を粉末状ではなく帯状で用いる巻磁心や、磁気シールド材等である。そしてこれら帯状の非晶質磁性材料やナノ結晶磁性材料は、一般に、単ロール法により製造されている。これに対して圧粉磁心に用いる非晶質磁性粉末やナノ結晶磁性粉末は、水アトマイズ法により製造されることが多い。非晶質磁性粉末やナノ結晶磁性粉末は単ロール法により、一旦、帯状に鋳造した非晶質磁性材料やナノ結晶磁性材料を機械的に粉砕する方法による製造も可能ではあるが、水アトマイズ法であれば、直接、粉末状に鋳造でき、効率的だからである。
【０００５】
【非特許文献１】
山内清隆、吉沢克仁：日本応用磁気学会誌、ｖｏｌ．１４、
ｐｐ．６８４−６８８  （１９９０）
【０００６】
【発明が解決しようとする課題】
上述のようにナノ結晶磁性材料は透磁率等の磁気特性に優れることが知られている。ところが、本発明者が水アトマイズ法により作製されたナノ結晶磁性粉末の圧粉磁心への適用を詳細に検討した結果、本来期待される磁気特性が得られていないことが判明した。即ち、水アトマイズ法により作製した非晶質磁性粉末を用いたナノ結晶磁性粉末からなる圧粉磁心では、単ロール法により、一旦、帯状に鋳造した非晶質磁性材料を機械的に粉砕して作製する非晶質磁性粉末を用いたものと比べて、磁気特性が低いことが判明した。
【０００７】
本発明の目的は、ナノ結晶磁性材料が本来具備する優れた磁気特性を圧粉磁心においても引き出すことが出来る、磁気特性に優れる圧粉磁心の製造方法及びナノ結晶磁性粉末の製造方法を提供することである。
【０００８】
【課題を解決するための手段】
本発明者は、圧粉磁心における磁気特性の低下は、非晶質磁性粉末の製造方法の相違に起因しており、製造方法に適した合金組成に調整することで、より磁気特性に優れた圧粉磁心となることを見出し本発明に想到した。
【０００９】
即ち本発明は、組織の少なくとも５０％以上が結晶粒径１００ｎｍ以下のナノ結晶組織を有するナノ結晶磁性粉末、または熱処理により前記ナノ結晶組織を発現可能な組成の非晶質磁性粉末の何れかである磁性粉末を成形、固着する圧粉磁心の製造方法であって、前記磁性粉末は、水アトマイズ法により製造されてなり、
一般式：
Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表される組成である圧粉磁心の製造方法である。
【００１０】
本発明においては、前記磁性粉末と結着性樹脂とガラス粉末を混合して混合粉末とし、該混合粉末を圧縮成形して成形体とし、該成形体を前記ガラス粉末の軟化点以上、６００℃以下で熱処理して軟化したガラス粉末により固着することが好ましい。
この際、前記磁性粉末は非晶質磁性粉末であり軟化点以上、６００℃以下での熱処理時に、非晶質磁性粉末をナノ結晶組織とすることが好ましい。
さらに本発明においては、ｄ５０値が３５μｍ以上の前記磁性粉末と、ｄ５０値が１５μｍ以下の前記磁性粉末とを混合して混合粉末とすることが好ましい。加えて本発明においては、前記ガラス粉末のｄ５０値は１０μｍ以下であることが好ましい。
【００１１】
さらにもう一つの本発明は、組成が一般式：
Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表される合金溶湯を、水アトマイズ法により急冷凝固して非晶質磁性粉末とし、該非晶質磁性粉末を結晶化温度以上で熱処理して組織の少なくとも５０％以上が結晶粒径１００ｎｍ以下のナノ結晶組織とするナノ結晶磁性粉末の製造方法である。
【００１２】
【発明の実施の形態】
上述したように、本発明の圧粉磁心の製造方法における重要な特徴は、水アトマイズ法により製造する磁性粉末として、一般式
Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表されるナノ結晶組織を発現可能な組成を適用することである。
【００１３】
本発明者は従来の最も代表的なナノ結晶組織を発現可能な組成である、Ｆｅ７３．５Ｓｉ１３．５Ｂ９Ｎｄ３Ｃｕ１（原子％）の組成を有する水アトマイズ法によるナノ結晶磁性粉末の圧粉磁心において、本来具備する磁気特性が得難い原因の検討を行った。その結果、水アトマイズ法により作製された非晶質磁性粉末では、熱処理前においてすでに部分的に結晶化しており、結晶粒径がすでに１００ｎｍ以上に成長している結晶粒が存在することが判明した。そして、この非晶質磁性粉末に結晶化を目的とした熱処理を行った場合には、この結晶粒はさらに数百ｎｍオーダーの粒径にまで成長するため、磁気特性が劣化していることが判明した。
【００１４】
本発明は、これらの知見に基づき、水アトマイズ法に適する非晶質磁性粉末の組成の検討を行い、水アトマイズ法により非晶質磁性材料を製造する場合には、単ロール法場合と比べてＢ含有量の高い合金組成を適用することで優れた磁気特性を達成できることを見出したものである。
【００１５】
具体的には、本発明ではＢの含有量Ｘ（原子％）が１２≦Ｘ≦１５と極めて高い割合で含有させることで優れた磁気特性を達成することが出来る。
Ｂは急冷、凝固時における合金の非晶質化を促進する効果を有するものの、非磁性元素であり、磁性材料においてこれら非磁性元素の割合を高くすることは材料の磁気特性を低下させることにつながることが知られている。そのため非晶質磁性材料では、急冷、凝固時の非晶質化を達成できる範囲で、Ｂを低減した組成が検討されている。これに対して本発明は、非晶質磁性粉末の製造に水アトマイズ法を適用する場合には、Ｂ含有量を合計で１２〜１５％以上と従来検討されてきた含有量よりも高くする。
【００１６】
Ｓｉも非晶質化を促進する効果を有するが、本発明において特にＢに着目してその含有量の割合を従来と比べて増加させるのは、ＳｉとＢとを比較すると、ＢはＦｅとの原子半径の差がＳｉより大きく、Ｆｅの間に入り込んだ際に非晶質状態を安定にしやすいと考えられるからである。即ち本発明で取り扱うＦｅ系の非晶質磁性粉末では、非晶質化に対する効果が顕著なＢであれば、非磁性元素の割合を増加することによる弊害を顕在化することなく非晶質化を達成することができるのである。
【００１７】
Ｃｕは結晶化後の組織を微細化しｂｃｃＦｅ相を形成しやすくする効果を有するので０．１％以上含有する。しかしながら含有量が３％を越えると脆化し実用的でなくなるので、その上限は３％以下とする。
【００１８】
本発明において、ＭはＮｂ、Ｗ、Ｔａ、Ｚｒ、Ｈｆ、Ｔｉ、Ｍｏからなる群から選ばれた少なくとも１種の元素であり、熱処理時にＣｕと共に結晶粒成長を抑え組織を微細化する効果を有するので、０．１％以上含有する。一方、３０％を越えると粉末が脆化しやすくなり磁心作製が困難となるためＭの含有量は３０％以下とする。上述の元素のうち、特にＮｂは微細化する効果が高く好ましい。
【００１９】
Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり磁気特性を改善したり耐蝕性を改善する効果を有する。一方、含有量が１０％を越えると粉末が脆化しやすくなり磁心作製が困難となるためＭ’の含有量は１０％以下とする。特に、水アトマイズ法により非晶質磁性粉末を製造する場合には、製造時に粉末表面において酸化を生じやすいので、酸化による磁気特性の劣化を抑制するにはβは０．５％以上とすることが好ましい。上述の元素のうち、Ｃｒは特に酸化の低減に有効であり好ましい。
【００２０】
本発明では上述の組成を有するナノ結晶磁性粉末、または熱処理により前記ナノ結晶組織を発現可能な組成の非晶質磁性粉末を成形、固着して圧粉磁心とするが、これら工程は、ナノ結晶磁性粉末または非晶質磁性粉末と結着性樹脂とガラス粉末を混合して混合粉末とし、該混合粉末を圧縮成形して成形体とし、該成形体を前記ガラス粉末の軟化点以上、６００℃以下で熱処理して軟化したガラス粉末により固着することで行うことが好ましい。
【００２１】
金型等を用いて圧縮成形することで、磁性粉末を効率的に成形することができるが、この際、磁性粉末のみでは圧縮成形した後の成形体は外力により容易に破壊される。これに対して、結着性樹脂を磁性粉末と混合して用いることで成形体の結合強度を高め、取り扱いを容易にすることが出来るのである。この結着性樹脂は、その混合量を増やすことで結合強度は増加するが、混合した分だけ成形体中における磁性合金の量が少なくなり、圧粉磁心とした際の磁気特性が低下する場合があるので、結着性樹脂は磁性粉末に対して５重量％以下の割合で混合することが好ましい。圧粉磁心の成形に適用できる結着性樹脂として、ＰＶＡ（ポリビニルアルコール）やエポキシ樹脂、或いは軟質のフェノール樹脂、アクリル樹脂などの有機物バインダーを挙げることができる。
【００２２】
また、結着性樹脂と併せてガラス粉末を磁性粉末と共に混合して用いることが好ましいが、これは以下の理由からである。
圧粉磁心を電気部品として用いた際の渦電流損失を抑制するには、磁性粉末間に絶縁層を設けることが有効であるが、ガラス粉末を磁性粉末等と混合し、成形後にガラス粉末の軟化点以上、６００℃以下で熱処理して軟化したガラス粉末により固着することで、固着と同時に絶縁層を形成することが出来る。これは、ガラス粉末が軟化すると磁性粉末間に広く濡れ広がるためである。また、ガラス粉末は、エポキシ樹脂等と比べて固化時の体積変化が小さいので、固化後に磁性粉末に生じる応力低減でき、磁性粉末の優れた磁気特性の劣化を抑制できるのである。
【００２３】
なお、本発明において熱処理温度を６００℃以下と規定するのは、熱処理後において組織の少なくとも５０％以上が結晶粒径１００ｎｍ以下を達成するためである。
この際、ガラス粉末の軟化点以上、６００℃以下での熱処理時に、磁性粉末の固着と同時に非晶質組織をナノ結晶化することが生産効率を向上するために好ましい。
【００２４】
本発明で用いる軟化点が６００℃以下のガラス粉末としては、ガラス粉末として組成中に５０質量％以上のＢｉを含有するＢｉ系ガラス粉末を挙げることができる。Ｂｉ系ガラス粉末は軟化点の降下を目的として組成中にＰｂを含有させることなく上述の軟化点を達成することが可能であり、圧粉磁心が廃棄された際のＰｂによる環境汚染を低減することができる。
【００２５】
また以上に述べた本発明において、磁性粉末には粒径の分布において二つのピークを示す粉末を用いることが好ましい。粒径の分布において二つのピークを示す粉末を用いることにより、図１に示すように粒径の大きい磁性粉末１の間隙に粒径の小さい磁性粉末２が分散する形でガラス粉末３により結着させることができる。これにより一つのピークのみを示す粉末を用いる場合と比べて、圧粉磁心における磁性粉末の占める割合を向上することができ、その結果、圧粉磁心の透磁率向上、磁心損失の低減を達成することができる。
【００２６】
具体的には、ｄ５０が３５μｍ以上の磁性粉末（第一粒子）とｄ５０が１５μｍ以下の磁性粉末（第二粒子）を混合することが好ましい。ｄ５０値とは積算粒度分布曲線の５０％粒径と定義されるメジアン粒径である。より好ましくは、粒子径の比率としては第一粒子のｄ５０値と第二粒子のｄ５０値の比が５倍以上である。また、第一粒子と第二粒子とを混合する際、その混合比は第二粒子の粉末量が質量％で４０％以下であることが好ましい。
【００２７】
また、ガラス粉末についても、図１に示すように粒径の大きい磁性粉末１の間隙に粒径の小さい磁性粉末２が分散する形でガラス粉末３により結着させることができるように、メジアン粒径が１０μｍ以下であることが好ましい。
【００２８】
また、もう一つの本発明である、組成が一般式：
Ｆｅ（１００−Ｘ−Ｙ−Ｚ−α−β）ＢＸＳｉＹＣｕＺＭαＭ’β  （原子％）（但し、ＭはＮｂ、Ｗ、Ｔａ、Ｚｒ、Ｈｆ、Ｔｉ、Ｍｏからなる群から選ばれた少なくとも１種の元素、Ｍ’はＶ、Ｃｒ、Ｍｎ、Ａｌ、白金属元素、Ｓｃ、Ｙ、Ａｕ、Ｚｎ、Ｓｎ、Ｒｅ及びＡｇからなる群から選ばれた少なくとも１種の元素であり、Ｘ、Ｙ、Ｚ、α、β、はそれぞれ１２≦Ｘ≦１５、０＜Ｙ≦１５、０．１≦Ｚ≦３、０．１≦α≦３０、０≦β≦１０を満たす。）により表される合金溶湯を、水アトマイズ法により急冷凝固して非晶質磁性粉末とし、該非晶質磁性粉末を結晶化温度以上で熱処理して組織の少なくとも５０％以上が結晶粒径１００ｎｍ以下のナノ結晶組織とするナノ結晶磁性粉末の製造方法により製造されたナノ結晶磁性粉末は、既に述べたのと同様の理由から、優れた磁気特性を達成することができる。本発明の製造方法で得られるナノ結晶磁性粉末は、圧粉磁心のほか、磁気シールド材等に好適に用いることができる。
【００２９】
【実施例】
表１に示す合金組成の磁性粉末を水アトマイズ法により作製し、Ｘ線回折解析により磁性粉末における結晶組織の有無を確認した。その際のＸ線チャートを図２、図３に示す。Ｂの含有量が１２〜１５原子％である本発明例１〜４では図２に一例を示すように、明確なピークは見られず、非晶質組織であることが確認できた。これに対して、Ｂの含有量が１２原子％より低い比較例では、図３に示すように明かなピークが現れており、組織が部分的に結晶化していることが確認できた。
【００３０】
【表１】
2004349585.tif 000003
【００３１】
次に本発明例１〜４及び比較例の合金組成の磁性粉末を用いて、下記の方法により圧粉磁心を作製し、磁気特性の比較を行った。
【００３２】
各合金組成の粉末について、表２に示す粒径の異なる２種の粉末を準備し、それぞれメジアン粒径ｄ５０大、及びメジアン粒径ｄ５０小の粉末を７：３の割合で混合して粒径分布において２つのピークを有する混合磁性粉末とした。この混合磁性粉末と、Ｂｉ系ガラス粉末［組成：８１Ｂｉ−２．５Ａｌ−４．５Ｓｉ−５Ｚｎ−１．３Ｂ―Ｏ（質量％）、ｄ５０：１．０μｍ、軟化点：約４５５℃］と、結着性樹脂［ポリビニルアルコール粉末］とを下記の配合比率にて、ヘンシェルミキサーを用いて混合し、その後、８０℃の条件で混合しながら乾燥させた。なお、本実施例では可塑剤［グリセリン１０質量％溶液］も併せて混合した。
【００３３】
【表２】
2004349585.tif 000004
【００３４】
−配合比率（質量比率）−
混合磁性粉末：１００
Ｂｉ系ガラス粉末：１
結着性樹脂：１
可塑剤：１０
【００３５】
上記の混合粉末を＃２５０篩にてふるった後に、潤滑剤としてステアリン酸を添加し、金型内に混合粉末を挿入して２．０ＧＰａの条件で加圧し、外径１４、内径８、厚さ５（ｍｍ）の形状に成形した。なおステアリン酸は質量比率で混合粉末１１２に対して１の割合で添加した。
上記の成形体を、Ｂｉ系ガラス粉末の軟化点である４５５℃と比べて十分に高い温度である５８０℃のＮ２雰囲気中において２ｈ熱処理し、Ｂｉ系ガラス粉末の軟化、及び磁性粉末のナノ結晶化を行い圧粉磁心とした。
【００３６】
得られた圧粉磁心についてバイアス磁界Ｈが０（Ａ／ｍ）のときの増分比透磁率μｒＨ＝０及び保磁力ＨＣの比較を行った。増分比透磁率μｒＨ＝０はＬＣＲメータにより、また保磁力は直流Ｂ−Ｈトレーサーにより測定した。結果を表３に示す。本発明例１〜４の圧粉磁心では何れも増分比透磁率μｒＨ＝０については５５．８〜６８．９の値、保磁力ＨＣについては１２〜１９の値となり、優れた軟磁気特性を示した。一方、比較例では何れの本発明例と比較しても、増分比透磁率μｒＨ＝０は低い値を示し、保磁力ＨＣはかなり高い値を示した。
【００３７】
さらに、圧粉磁心に対してバイアス磁界Ｈを０〜１３０００（Ａ／ｍ）で変化させて付与しながら、各バイアス磁界での増分比透磁率を測定することにより、圧粉磁心の直流重畳特性の評価を行った。本発明例１の圧粉磁心及び比較例の圧粉磁心における測定結果を図４に示す。
図４から明らかなように、本発明例１ではバイアス磁界が０〜１３０００（Ａ／ｍ）の範囲で比較例と比べて増分比透磁率は高く、優れた直流重畳特性を示す。本発明例１以外の本発明例２〜４においても、本発明例１と同様に比較例と比べて優れた直流重畳特性を示した。
【００３８】
【表３】
2004349585.tif 000005
【００３９】
【発明の効果】
本発明によれば、ナノ結晶磁性材料が本来具備する優れた磁気特性を圧粉磁心においても引き出すことが出来る、磁気特性に優れる圧粉磁心の製造方法及びナノ結晶磁性粉末の製造が可能となり、ナノ結晶磁性材料の工業的利用において重要な技術である。
【図面の簡単な説明】
【図１】本発明の製造方法による圧粉磁心における磁性粉末等の分布形態の一例を示す模式図である。
【図２】本発明例の磁性粉末における熱処理前のＸ線回折チャートを示す図である。
【図３】比較例の磁性粉末における熱処理前のＸ線回折チャートを示す図である。
【図４】本発明例及び比較例の圧粉磁心における直流重畳特性を示す図である。
【符号の説明】
１．粒径の大きい磁性粉、２．粒径の小さい磁性粉末、３．Ｂｉ系ガラス
【図１】
2004349585.tif 000006
【図２】
2004349585.tif 000007
【図３】
2004349585.tif 000008
【図４】
2004349585.tif 000009